(57)【要約】 【課題】  洗浄することによって繰り返し使用可能なフィルター材を提供する。特に、レンジフード等の吸気口側に取り付けて用いるのに好適なフィルター材を提供する。【解決手段】  このフィルター材は、表地１０、裏地１１、表地１０と裏地１１を連結する連結糸１２（芯鞘型モノフィラメントよりなる経糸３ａ）及び表地１０と裏地１１の間に配置された芯鞘型モノフィラメントよりなる緯糸３ｂで構成されてなる三次元織物である。表地１０及び裏地１１は、レーヨンモノフィラメントよりなる経糸及び緯糸で織成されている。経糸３ａは、表地１０の緯糸１ｂ及び裏地１１の緯糸２ｂと織成されている。緯糸３ｂは、緯糸１ｂ及び２ｂに沿ってその間に配置されている。芯鞘型モノフィラメントは、芯成分が高融点重合体で鞘成分が低融点重合体よりなる。そして、経糸３ａと緯糸３ｂの接点において低融点重合体の溶融固化により接合されている。【選択図】  図１
2011020102.tif 000002
【特許請求の範囲】
【請求項１】
レーヨンモノフィラメントよりなる経糸１ａ及び緯糸１ｂが織成されてなる表地と、レーヨンモノフィラメントよりなる経糸２ａ及び緯糸２ｂが織成されてなる裏地と、緯糸１ｂ及び２ｂと織成されてなる芯鞘型モノフィラメントよりなる経糸３ａと、緯糸１ｂ及び２ｂに沿ってその間に配置された芯鞘型モノフィラメントよりなる緯糸３ｂとで構成されてなる三次元織物であって、
前記芯鞘型モノフィラメントは、芯成分が高融点重合体で鞘成分が低融点重合体よりなり、経糸３ａと緯糸３ｂの接点において低融点重合体の溶融固化により接合されていることを特徴とする、主としてレンジフードの吸気口側に用いるフィルター材。
【請求項２】
難燃加工が施されてなる請求項１記載のフィルター材。
【請求項３】
経糸１ａ間、緯糸１ｂ間、経糸２ａ間及び緯糸２ｂ間に間隔を設けた箇所を設け、比較的大きな目を形成してなる請求項１記載のフィルター材。
【請求項４】
高融点重合体がポリエステルであり、低融点重合体がポリエチレンである芯鞘型モノフィラメントを用いてなる請求項１記載のフィルター材。
【請求項５】
レーヨンモノフィラメント及び芯鞘型モノフィラメントの繊度が、１００〜１００００デニールである請求項１記載のフィルター材。
【発明の詳細な説明】
【技術分野】
【０００１】
本発明は、塵埃や油煙等を捕捉するためのフィルター材に関し、主として、台所や調理場等で用いられているレンジフードや換気扇等の吸気口側に取り付けるフィルター材に関するものである。
【背景技術】
【０００２】
台所や調理場等で用いられているレンジフードの換気ファンや内壁は、油汚れ等が付着しやすく、これをそのまま放置しておくと不潔であるため、レンジフードの吸気口側に油煙等を除去乃至捕捉するためのフィルター材を取り付けることが行われている。かかるフィルター材としては、従来より、ガラス繊維マットや難燃性不織布が用いられている（特許文献１）。しかしながら、ガラス繊維マットや難燃性不織布よりなるフィルター材は、使用後に廃棄するもので使い捨て商品であり、環境に与える負荷が大きく好ましいものではない。
【先行技術文献】
【特許文献】
【０００３】
【特許文献１】特開平９−２３４３１６号公報
【発明の概要】
【発明が解決しようとする課題】
【０００４】
本発明の課題は、使用後に廃棄せずに、洗浄することによって繰り返し使用可能なフィルター材を提供することにある。繰り返し使用可能なフィルター材とするためには、洗浄時に形態が崩れにくいものを採用する必要がある。不織布は洗浄時に構成繊維が脱落するために、本発明の課題を解決できない。
【課題を解決するための手段】
【０００５】
そこで、本発明は、フィルター材として三次元織物を採用すると共に、特殊な糸使いにより、洗浄時等に形態が崩れにくいようにしたものである。すなわち、本発明は、レーヨンモノフィラメントよりなる経糸１ａ及び緯糸１ｂが織成されてなる表地と、レーヨンモノフィラメントよりなる経糸２ａ及び緯糸２ｂが織成されてなる裏地と、緯糸１ｂ及び２ｂと織成されてなる芯鞘型モノフィラメントよりなる経糸３ａと、緯糸１ｂ及び２ｂの間に配置された芯鞘型モノフィラメントよりなる緯糸３ｂとで構成されてなる三次元織物であって、前記芯鞘型モノフィラメントは、芯成分が高融点重合体で鞘成分が低融点重合体よりなり、経糸３ａと緯糸３ｂの接点において低融点重合体の溶融固化により接合されていることを特徴とする、主としてレンジフードの吸気口側に用いるフィルター材に関するものである。
【０００６】
本発明に係るフィルター材は、三次元織物で構成されている。この三次元織物は、基本的には、表地１０と裏地１１と、表地１０と裏地１１とを繋ぐ連結糸１２（本発明では芯鞘型モノフィラメントよりなる経糸３ａ）とで構成されている。
【０００７】
表地１０は、レーヨンモノフィラメントよりなる経糸１ａと緯糸１ｂとを用いて、これを任意の織組織で織成してなる。また、裏地１１も、レーヨンモノフィラメントよりなる経糸２ａと緯糸２ｂとを用いて、これを任意の織組織で織成してなる。レーヨンモノフィラメントを用いる理由は、炎と接触した場合、炭化するだけで孔が開きにくく、炎が燃え広がりにくいからである。また、モノフィラメントを用いて、数デニール乃至は数十デニールの細繊度のフィラメントが多数本集束されてなるマルチフィラメントを用いない理由は、細繊度のフィラメントは洗浄時に切断して脱落する恐れがあるからである。したがって、モノフィラメントの繊度は、一般的に数百デニールのもの、すなわち１００〜１０００デニール程度の太繊度である。
【０００８】
表地１０及び裏地１１の織組織は任意の織組織が採用される。たとえば、平織組織、斜文織組織、朱子織組織、その他の織組織が採用される。具体的には、図２及び図３の組織図で示したような模しゃ織組織が、表地１０及び裏地１１に採用される。経糸１ａ、緯糸１ｂ、経糸２ａ及び緯糸２ｂの密度は任意であるが、圧力損失を低くして空気の流通性をよくするために、比較的粗な密度であるのが好ましい。たとえば、経糸密度及び緯糸密度共に、２０〜７０本／インチ程度であるのが好ましい。また、経糸１ａ間、緯糸１ｂ間、経糸２ａ間及び緯糸２ｂ間に適宜間隔を設けた箇所を設け、比較的大きな目を形成して、圧力損失が低くなるようにしてもよい。なお、図７に示したフィルター材は、各々の各糸が三本密接し、そしてこの三本密接したもの同士が隣り合う箇所で、２〜４ｍｍの間隔を設けて、比較的大きな目を形成したものである。
【０００９】
表地１０と裏地１１とを繋ぐ連結糸１２は、本発明では芯鞘型モノフィラメントが用いられる。そして、この芯鞘型モノフィラメントは経糸３ａとして、表地１０の緯糸１ｂ及び裏地１１の緯糸２ｂと共に織成される。経糸３ａと、表地１０の緯糸１ｂ及び裏地１１の緯糸２ｂで織成される織組織としても、任意の織組織が採用される。たとえば、図４及び図５の組織図で示したような織組織が採用される。図４の組織図は、経糸３ａと表地１０の緯糸１ｂとの織組織を示しており、図５の組織図は、経糸３ａと裏地１１の緯糸２ｂとの織組織を示している。図４及び図５の組織図から分かるように、経糸３ａの本数は、表地１０の経糸１ａ又は裏地１１の経糸２ａの各々６本当たり２本となっており、経糸１ａ及び２ａの本数よりも少なくてよい。経糸３ａは、織物の三次元形態を維持するためのもので、これが維持できる程度であればよいからである。
【００１０】
図４及び図５では、経糸３ａと表地１０の緯糸１ｂ及び経糸３ａと裏地１１の緯糸２ｂの織組織が同一となっているが、かかる織組織は、経糸３ａを左右に往復させて織成することにより実現しうる。すなわち、図６に示すように、表地１０の緯糸１ｂと織成された経糸３ａは、次に右側のコースに移動して、裏地１１の緯糸２ｂと織成され、また一方、裏地１１の緯糸２ｂと織成された経糸３ａは、次に左側のコースに移動して、表地１０の緯糸１ｂと織成されて、かかる織組織が実現されるのである。
【００１１】
また、芯鞘型モノフィラメントは、緯糸３ｂとしても用いられている。緯糸３ｂは、緯糸１ｂ及び緯糸２ｂに沿った状態で、緯糸１ｂ及び緯糸２ｂ間に配置されている。図１では、経糸３ａが表地１０から裏地１１に移動する箇所において、緯糸１ｂ及び緯糸２ｂに沿った状態で、緯糸１ｂ及び緯糸２ｂ間に配置されている。
【００１２】
以上のような経糸３ａ及び緯糸３ｂの織成において、経糸３ａ及び緯糸３ｂは、いずれも、芯成分が高融点重合体で鞘成分が低融点重合体よりなる芯鞘型モノフィラメントで構成されている。したがって、織成後、低融点重合体が溶融する温度に加熱した後冷却すると、経糸３ａと緯糸３ｂとの接点において、低融点重合体が溶融固化し、当該接点で接合されることになる。よって、三次元構造を維持した状態で形態が安定し、洗浄時においても形態崩れの少ないものとなる。
【００１３】
経糸３ａ及び緯糸３ｂを構成する芯鞘型モノフィラメントは、一般的には同一の組成のものである。すなわち、同一の高融点重合体からなる芯成分と同一の低融点重合体からなる鞘成分とで構成されている。しかしながら、特に高融点重合体は異なる組成のものであってもよい。また、低融点重合体も、相溶性が不十分でなく、溶融固化したときに接合されるものであれば、異なる組成のものであってもよい。高融点重合体／低融点重合体の組み合わせとしては、ポリエステル／ポリエチレン、ポリエステル／ポリプロピレン、高融点ポリエステル／低融点ポリエステル等の組み合わせが用いられる。本発明においては、融点差の大きいポリエステル／ポリエチレンの組み合わせが好ましい。
【００１４】
芯鞘型モノフィラメントの繊度も、一般的に数百デニールのもの、すなわち１００〜１０００デニール程度の太繊度であるのが好ましい。経糸３ａである芯鞘型モノフィラメントは、特に太繊度であるのが好ましい。これは、太繊度の方が剛直であり、洗浄しても三次元構造を維持しやすく、形態崩れが生じにくいからである。なお、芯鞘型モノフィラメントについても、細繊度の芯鞘型フィラメントが多数本集束されてなるマルチフィラメントを用いない理由は、細繊度の芯鞘型フィラメントが洗浄時に切断して脱落する恐れがあるからである。
【００１５】
芯鞘型モノフィラメントからなる経糸３ａ及び緯糸３ｂの密度は任意であるが、一般的には、表地１０や裏地１１の経糸密度及び緯糸密度よりも少ない。経糸３ａ及び緯糸３ｂの密度を多くすると、圧力損失が高くなる傾向が生じる。たとえば、図７に示したフィルター材は、表地１０及び裏地１１の経糸密度が約６０本／インチで、緯糸密度が約２５本／インチであり、経糸３ａ密度及び緯糸３ｂ密度が約２０本／インチとなっている。
【００１６】
本発明に係るフィルター材は、前記した糸使いで三次元織物を織成し、熱処理すれば簡単に得られ、合理的に得られるものである。そして、そのままフィルター材として使用してもよいし、難燃加工や抗菌加工等の後加工を行って使用してもよい。特に、レンジフードの吸気口側に用いる場合には、難燃加工をするのが好ましい。難燃加工としては、周知のプロパン加工等が採用される。
【発明の効果】
【００１７】
本発明に係るフィルター材は、レーヨンモノフィラメントで織成されてなる表地と裏地との間を、芯鞘型モノフィラメントよりなる経糸３ａで連結した三次元織物である。したがって、内部に多数の空隙を持つために、塵埃や油を多量に捕捉しうるものである。そして、この三次元織物には、表地及び裏地の緯糸に沿ってその間に、芯鞘型モノフィラメントよりなる緯糸３ｂが配置されており、芯鞘型モノフィラメントよりなる経糸３ａ及び緯糸３ｂの接点が低重合体よりなる鞘成分の溶融固化によって接合されて、形態安定性が図られている。したがって、本発明に係るフィルター材は、使用後に洗浄しても、形態が崩れにくく、繰り返し使用しても、内部の空隙に多量の塵埃や油を捕捉しうるという効果を奏する。よって、本発明に係るフィルター材は、繰り返し洗浄して使用することができ、従来の使い捨てのフィルター材に比べて、環境上有益なものである。
【００１８】
また、本発明に係るフィルター材に難燃加工を施すと、表地及び裏地にレーヨンモノフィラメントを使用していることと相俟って、燃焼試験を行っても、炭化するだけで大きな孔が開かず、優れた難燃性を示す。したがって、台所や調理場等で用いられているレンジフードや換気扇の吸気口側に取り付けるフィルター材として好適である。
【図面の簡単な説明】
【００１９】
【図１】本発明の一例に係るフィルター材の模式的横断面図である。
【図２】本発明の一例に係るフィルター材の表地の織組織図である。
【図３】本発明の一例に係るフィルター材の裏地の織組織図である。
【図４】本発明の一例に係るフィルター材の表地を構成する緯糸と芯鞘型モノフィラメントからなる経糸との織組織図である。
【図５】本発明の一例に係るフィルター材の裏地を構成する緯糸と芯鞘型モノフィラメントからなる経糸との織組織図である。
【図６】図４及び図５の織組織図において、芯鞘型モノフィラメントからなる経糸の織成状態を示した図である。
【図７】本発明の一例に係るフィルター材の平面図である。
【符号の説明】
【００２０】
１ａ  表地の経糸
１ｂ  表地の緯糸
２ａ  裏地の経糸
２ｂ  裏地の緯糸
３ａ  芯鞘型モノフィラメントよりなる経糸
３ｂ  芯鞘型モノフィラメントよりなる緯糸
１１  表地
１２  裏地
１３  連結糸（芯鞘型モノフィラメントよりなる経糸３ａ）
【図１】
2011020102.tif 000003
【図２】
2011020102.tif 000004
【図３】
2011020102.tif 000005
【図４】
2011020102.tif 000006
【図５】
2011020102.tif 000007
【図６】
2011020102.tif 000008
【図７】
2011020102.tif 000009